СПОСОБ ПРЕДВАРИТЕЛЬНОГО НАГРЕВА ЖЕЛЕЗНЫХ АГЛОМЕРАТОВ

1. Способ предварительного разогрева железорудного агломерата потоком горячего газа, включающий следующие шаги:
из железорудного агломерата формируют слой железорудного агломерата;
нагревают газ в теплообменнике до температуры предварительного разогрева и
пропускают горячий газ через слой железорудного агломерата, причем расход газа является таковым, что быстрое падение температуры горячего газа происходит в относительно тонком слое железного агломерата, так что в ходе разогрева температурный фронт движется через слой агломерата.
2. Способ по п.1, дополнительно включающий шаг повторного использования газа, покидающего слой железорудного агломерата, посредством повторного нагревания и повторного пропускания газа через слой железорудного агломерата.
3. Способ по п.1 или 2, в котором через слой железорудного агломерата пропускают горячий циркулирующий газ, в результате чего упомянутый газ передает в значительной степени свою тепловую энергию агломерату, затем его вновь нагревают в теплообменнике до температуры предварительного разогрева.
3
2
4. Способ по любому из пп.1 и 2, в котором среднее значение расхода обогревающего газа за все время разогрева составляет менее 4000 нм/ч, умноженных на диаметр агломератов, измеренный в см, в расчете на 1 мповерхности слоя агломерата.
3
2
5. Способ по любому из пп.1 и 2, отличающийся тем, что для разогрева окатышей ПВЖ среднее значение расхода обогревающего газа составляет менее 6000 нм/(ч×м).
3
2
6. Способ по любому из пп.1 и 2, отличающийся тем, что для подогрева брикетов ГБЖ среднее значение расхода обогревающего газа составляет менее 12000 нм/(ч×м).
7. Способ по любому из пп.1 и 2, отличающийся тем, что обогревающий газ поступает на слой агломерата сверху через свободное пространство.
8. Способ по любому из пп.1 и 2, отличающийся тем, что железорудный агломерат с содержанием углерода 2-5% разогревают инертным обогревающим газом, имеющим температуру от 800 до 1100°С.
9. Способ по любому из пп.1 и 2, отличающийся тем, что давление обогревающего газа изменяют пульсирующим способом.
10. Способ по любому из пп.1 и 2, отличающийся тем, что давление изменяют до 20% относительно среднего давления.
11. Способ по любому из пп.1 и 2, отличающийся тем, что расход газа контролируют по температуре уходящего газа.
12. Способ предварительного разогрева по любому из пп.1 и 2, отличающийся тем, что при предварительном разогреве окатышей ПВЖ отношение высоты к поперечному сечению слоя ПВЖ регулируют в пределах от 0,5 до 1,5.
13. Способ предварительного разогрева по любому из пп.1 и 2, отличающийся тем, что при предварительном разогреве брикетов ГБЖ отношение высоты к поперечному сечению слоя ГБЖ регулируют в пределах от 1 до 3.
14. Способ предварительного разогрева по любому из пп.1 и 2, отличающийся тем, что циркулирующий обогревающий газ выходит через конический раструб, в котором поперечное сечение уменьшается по меньшей мере до 1/3 от поперечного сечения нагревательного резервуара.